(57)【特許請求の範囲】
【請求項１】
既設コンクリートの欠損部に断面修復材を打ち込むコンクリートの修復法において，該欠損部の表面に含水結晶形成性の無機質止水材を塗布したあとに該断面修復材を打ち込み，該修復材がほぼ固化した時点で該止水材塗布層を突き抜けるに十分な深さの孔を当該修復材部分に穿孔し，この孔に水を装填した状態で養生することを特徴とするコンクリートの修復法。
【請求項２】
既設コンクリートの欠損部に断面修復材を打ち込む既設コンクリートの修復法において，該欠損部の表面に含水結晶形成性の無機質止水材を塗布したあとに該断面修復材を打ち込み，該修復材がほぼ固化した時点で該止水材塗布層を突き抜けるに十分な深さの孔を当該修復材部分に穿孔し，この孔に水を装填した状態で養生し，ついで該孔にアンカー筋と硬化材を挿入してアンカー筋を孔内で固定することを特徴とする既設コンクリートの修復法。
【請求項３】
既設コンクリートの欠損部は，既設コンクリートの不健全部をはつり取った凹部である請求項１または２に記載の既設コンクリートの修復法。
【発明の詳細な説明】
【０００１】
【発明の属する技術分野】
本発明は，既設コンクリートの修復法，より詳しくは，欠損部に打ち込んだ断面補修材を既設コンクリートと一体化させるコンクリート構造物の修復・補強法に関する。
【０００２】
【従来の技術】
コンクリート構造物補修法の一つである断面修復工法は，既設コンクリートについて各種の劣化を起こした不健全部をはつり取り，その凹部（欠損部）に対して断面修復材を打ち込んで修復を図る工法であり，修復材としては，樹脂系のものとセメント系のものが良く知られている。
【０００３】
樹脂系の修復材には，ＳＢＲ系，ＥＶＡ系，ＰＡＥ系などのポリマーセメントモルタル（防せい剤添加系，再乳化型粉末樹脂配合系を含む）に類するものと，ポリエステル樹脂系，エポキシ樹脂系，アクリル樹脂系などのポリマーモルタル（レジンモルタル）に類するものが知られている。セメント系の修復材としては普通ポルトランドセメント，早強ポルトランドセメント，超速硬セメントなどのセメント，骨材，コンクリート用混和剤などを配合した普通セメントモルタルまたはコンクリート等が知られている。
【０００４】
【発明が解決しようとする課題】
いずれにしても，断面修復工法では欠損部の旧コンクリートと修復材との一体化を図ることは一般に困難である。その理由としては，旧コンクリートでは水和反応が既に終結しており，あとで打ち込む修復材（セメント系の場合）との一体化が起き難いこと，旧コンクリートと修復材の収縮性状や剛性が相違することなどが考えられる。
【０００５】
このように，従来の断面修復工法ではどのような修復材を使用するにしても，旧コンクリートと修復材との一体化を図ることが困難であり，多くの場合，数年で断面修復した界面で剥がれ，再度補修を要することが一般的であった。
【０００６】
なお，断面修復箇所にアンカーを取り付けて剥落を防止することもある。この場合には，界面が剥がれてもすぐに剥落することはないが，剥がれた隙間から水分や塩分が侵入して劣化を促進させることになる。
【０００７】
したがって，本発明の目的はこのような問題を解決し，修復材と旧コンクリートの一体化が図れるような手段を提供するにある。
【０００８】
【課題を解決するための手段】
前記の課題を解決するために本発明によれば，既設コンクリートの欠損部に断面修復材を打ち込むコンクリートの修復法において，該欠損部の表面に含水結晶形成性の無機質止水材を塗布したあとに該断面修復材を打ち込み，該修復材がほぼ固化した時点で該止水材塗布層を突き抜けるに十分な深さの孔を当該修復材部分に穿孔し，この孔に水を装填した状態で養生すること，さらには，この養生のあと，該孔にアンカー筋と硬化材を挿入してアンカー筋を孔内で固定することを特徴とする既設コンクリートの修復法を提供する。ここで，含水結晶形成性の無機質止水材としては，３ＣａＯ・２ＳｉＯ2・３Ｈ2Ｏを主体とする無機質の結晶を形成する止水材であるのが好ましい。
【０００９】
【発明の実施の形態】
断面修復工法では，各種の劣化を起こした不健全部をはつり取りなどして母材コンクリート（旧コンクリート）の表面を露出させ，そのはつり取りした凹部（欠損部）に修復材を打ち込むことが行われるが，欠損部に露出する旧コンクリートは既に水和反応が終結している場合が殆んどである。したがって，打ち込まれる修復材自身は硬化反応を起こすとしても，旧コンクリート表面と再び水和反応等の反応によって一体化が生ずるようなことは期待できない。両材料間での一体化に寄与するとすれば，修復材が旧コンクリート表面から出来るだけ内部に浸透して硬化反応を起こす場合である。このようにして付着強度を高めるようにした断面修復材や下地処理材等も種々開発されていはいるものの，これにも限界があり，真の材料同士の一体化は困難である。
【００１０】
もし，修復材が固化したあとでも修復材と旧コンクリートとの間で何らかの反応が起きるような手段が採れれば，すなわち，どのような修復材が使用された場合でも，その修復材と旧コンクリートとの間で懸け渡しをするような新たな反応を進行させることができれば，両者を一体化できるかも知れない。本発明は，この点に着目してなされたものであり，このような懸け渡しの反応を含水結晶形成性の無機質止水材を用いて行わせる点に特徴がある。止水材の分野において，水和反応が終了したコンクリートの空隙内で含水結晶を生成させて止水する無機質止水材が知られている。このような止水材を，断面修復工法における修復材と旧コンクリートの間に適正な条件下で介在させておくと，当該含水結晶の生成によって両材料の一体化を図ることができることがわかった。
【００１１】
水和反応が終了したコンクリートの空隙内で，３ＣａＯ・２ＳｉＯ2・３Ｈ2Ｏを主体とする無機質の含水結晶を徐々に生成させるコンクリートの止水材（例えば商品名ザイペックス）が知られている。これは，ポルトランドセメント，シリカサンド（０.２ｍｍ）および刺激剤（触媒性化合物：水ガラスやＭｇとＳｉのフッ化物等）から構成されるものであり，漏水があるコンクリート表面に塗布すると止水することができる。その原理は，刺激剤が既設コンクリート中のＣａと錯体結合して水に溶けやすくすることでＳｉとの反応を促進させ，普通の状態では水和反応を殆んど起こさない既設コンクリート中で水和反応を促し，その反応生成物（３ＣａＯ・２ＳｉＯ2・３Ｈ2Ｏを主体とする無機質の含水結晶）が空隙内で成長することによって空隙が埋められ，ひび割れ等からの漏水を止めるものである。
【００１２】
断面修復工法において，既設コンクリートの欠損部にこのような止水材を塗布してから断面修復材を打ち込み，その修復材がほぼ固化したあと，止水材塗布層を突き抜けるに十分な深さの孔を当該修復材部分に穿孔し，この孔に水を装填した状態で養生すると，この水の供給を受けて，セメントの硬化体組織とほぼ同じような３ＣａＯ・２ＳｉＯ2・３Ｈ2Ｏを主体とする無機質の含水結晶を微細な空隙内で進行・増殖させることができ，これによって，固化した修復材と旧コンクリートとを一体化させることができる。また，養生後は孔から水を抜き，孔にアンカー筋と硬化材を挿入してアンカー筋を孔内で固定すれば，養生孔をロックボルトと同様な機能を果たして，修復材の脱落防止に役立てることができる。
【００１３】
以下に図面に従って本発明の態様をより具体的に説明する。
【００１４】
図１は，既設コンクリート１の法面２に対して断面修復する本発明例を示したもので，該法面２に形成された欠損部（凹部）の露出コンクリート表面全体に対して，前記の含水結晶形成性の無機質止水材，例えばジャパン・ザイペックス株式会社から発売されている商品名ザイペックス（以下，単に止水材という）を塗布して止水材層３を形成する。止水材の塗布は粉末状止水材を水と混和したうえでブラシで塗るか，スプレーで行うことができる。
【００１５】
止水材層３の塗布が終えたら，断面修復材４を止水材層３の上の欠損部に打ち込む。修復材４は樹脂系の修復材またはセメント系の修復材のいずれも使用できるが，どちらかと言えばセメント系の修復材の方が好ましい。この修復材４の打ち込み自身は，従来の断面修復工法の場合と何等異なるところはない。次いで，この修復材４がほぼ固化した時点（修復材４の打ち込み後，１週間程度経た時点）で，修復材４を貫通し且つ止水材層３を突き抜けるまで（既設コンクリート１の旧コンクリート内に５０〜１００ｍｍ入り込むまで），ドリルで孔５を穿孔する。孔５の径は直径１０〜２０ｍｍ，孔５の数はピッチ３００〜５００ｍｍの間隔をあけて修復材４のほぼ全面積を覆うに必要な数とするのがよい。ここまでが図１の工程ａである。
【００１６】
ついで，図１の工程ｂのように，各孔５に水６を入れ各孔５に栓６を施し，この満水状態を数週間保持する。この養生期間中に各孔５内の水６は止水材層３およびその周囲の空隙内に侵入し，この水の供給によって，止水材層３から含水結晶８が成長増殖し続ける。より具体的には，３ＣａＯ・２ＳｉＯ2・３Ｈ2Ｏを主体とする含水結晶が旧コンクリートの空隙内と，場合によってはさらに修復材４の空隙内に生成し続ける。したがって，ほぼ１ケ月を経過した時点では，欠損部における旧コンクリート１と補修材４との界面部分はこの含水結晶８の生成によって一体化してしまう。
【００１７】
このようにして，本発明によれば，断面補修工法における旧コンクリートと補修材との界面部分における空隙内で水和反応による含水結晶の層８が生成・増殖するので該界面が密実に一体化する。このため，従来のように界面が剥がれるような事態を回避できる。図１の工程ｂにおいて，一体化が完了した養生終了後は孔５から水を抜き，グラウトを注入して封入してもよいが，次の図２のようにこの孔をアンカー筋用に利用することもできる。
【００１８】
図２は，補修面９が下向きの既設コンクリート１に対して断面修復する本発明例を示したもので，図１の場合と同様に，該止水材の層３を介して補修材４を打ち込み，補修材４がほぼ固化した時点で孔５を穿設し，この孔５に水６を入れて栓７で孔内に水を封入した状態で養生する（図２の工程Ａ）。この水の存在によって，図１の場合と同様に，止水材層３から含水結晶８が成長し続けるが，この増殖がほぼ終了したら（約１カ月の養生が終えたら）各孔５から水を抜く（図２の工程Ｂ）。そして，この水抜きした各孔にアンカー筋１０を差し，樹脂系注入材等の硬化材を注入してアンカー筋１０を固定する（図２の工程Ｃ）。
【００１９】
図２の例でも，図１の場合と全く同様に，水和反応による含水結晶の層８が空隙内で生成・増殖して旧コンクリートと補修材との界面が密実に一体化する。そして，カンアー筋１０がさらに両者の接合強度の向上に寄与する。したがって，たとえ補修面８が下向きであっても，補修材が旧コンクリートから剥がれ落ちるような事態が回避できる。
【００２０】
【発明の効果】
以上説明したように，本発明によれば，断面修復工法における修復材と旧コンクリートとの界面の一体化がなされるので，修復材が旧コンクリートから剥がれるような事態を回避できる。そして，この一体化は水和反応による新たな結合層（含水結晶層）の生成によって行われるので，旧コンクリートと修復材との結合強度が向上する。したがって，コンクリートの断面修復工法の改善に大きく寄与できる。
【図面の簡単な説明】
【図１】本発明に従う断面修復工法の１例を示す図解工程図である。
【図２】本発明に従う断面修復工法の他の例を示す図解工程図である。
【符号の説明】
１  既設コンクリート
２  法面
３  含水結晶形成性の無機質止水材の層（止水材層）
４  補修材
５  孔
６  孔内の水
７  栓
８  含水結晶の層
９  下向きの補修面
１０  アンカー筋
【図１】
0003859431.tif 000002
【図２】
0003859431.tif 000003